(57)【特許請求の範囲】
【請求項１】
１以上の分子性金属錯体を含有する燃料電池用電極触媒であって、
上記分子性金属錯体は、分子量が２０００以下であり、層構造を形成しておらず、金属原子および／または金属イオンを計１個以上３個以下有し、かつ、上記金属原子および／または金属イオン１個あたり、配位子が３個以上６個以下配位した構造を有する金属錯体であり、
金属原子または金属イオンを１個有し、かつ、上記金属原子または金属イオンに配位子が４個配位した構造を有する場合は、ポルフィリン誘導体以外の金属錯体であることを特徴とする、燃料電池用電極触媒。
【請求項２】
上記分子性金属錯体として、下記一般式（１）〜（７３）
【化１】
0005401545.tif 000034
【化２】
0005401545.tif 000035
【化３】
0005401545.tif 000036
【化４】
0005401545.tif 000037
【化５】
0005401545.tif 000038
【化６】
0005401545.tif 000039
【化７】
0005401545.tif 000040
【化８】
0005401545.tif 000041
【化９】
0005401545.tif 000042
【化１０】
0005401545.tif 000043
（一般式（１）〜（７３）において、Ｌ１〜Ｌ６２４はそれぞれ独立して配位子を示し、Ｍ１〜Ｍ１９４はそれぞれ独立して金属原子または金属イオンを示し、一般式（２）で表される分子性金属錯体はポルフィリン誘導体以外の金属錯体である。）
で表される分子性金属錯体から選ばれる１以上の分子性金属錯体を含有することを特徴とする、請求項１に記載の燃料電池用電極触媒。
【請求項３】
一般式（１）〜（７３）で表される分子性金属錯体から選ばれる１以上の分子性金属錯体が、少なくとも一般式（５）〜（２１）で表される分子性金属錯体から選ばれる１以上の分子性金属錯体を含有することを特徴とする、請求項２に記載の燃料電池用電極触媒。
【請求項４】
アノード及びカソード両用であることを特徴とする、請求項２または３に記載の燃料電池用電極触媒。
【請求項５】
上記金属原子または金属イオンは、周期表の３Ａ族、４Ａ族、５Ａ族、６Ａ族、７Ａ族、８族、１Ｂ族、３Ｂ族、および６Ｂ族に含まれる金属原子または金属イオンから選ばれることを特徴とする、請求項２から４のいずれか１項に記載の燃料電池用電極触媒。
【請求項６】
上記金属原子または金属イオンは、８族の金属原子または金属イオンから選ばれることを特徴とする、請求項５に記載の燃料電池用電極触媒。
【請求項７】
上記Ｌ１〜Ｌ６２４として示される配位子の配位原子が、それぞれ独立して、水素原子、炭素原子、窒素原子、酸素原子、リン原子、硫黄原子またはハロゲン原子であることを特徴とする、請求項２から６のいずれか１項に記載の燃料電池用電極触媒。
【請求項８】
上記Ｌ１〜Ｌ６２４として示される配位子が、それぞれ独立して、下記化学式（７４）〜（１１６）
【化１１】
0005401545.tif 000044
【化１２】
0005401545.tif 000045
【化１３】
0005401545.tif 000046
で表される配位子から選ばれることを特徴とする、請求項２から７のいずれか１項に記載の燃料電池用電極触媒。
【請求項９】
上記一般式（１）〜（７３）で表される分子性金属錯体から選ばれる１以上の分子性金属錯体が、下記化学式（１１７）〜（１５１）
【化１４】
0005401545.tif 000047
【化１５】
0005401545.tif 000048
【化１６】
0005401545.tif 000049
【化１７】
0005401545.tif 000050
で表される分子性金属錯体から選ばれることを特徴とする、請求項２から７のいずれか１項に記載の燃料電池用電極触媒。
【請求項１０】
上記化学式（１１７）〜（１５１）で表される分子性金属錯体から選ばれる分子性金属錯体が、化学式（１３１）〜（１３８）で表される分子性金属錯体から選ばれる分子性金属錯体であることを特徴とする、請求項９に記載の燃料電池用電極触媒。
【請求項１１】
請求項１から１０のいずれか１項に記載の燃料電池用電極触媒を含有することを特徴とする燃料電池用電極。
【請求項１２】
請求項１から１０のいずれか１項に記載の燃料電池用電極触媒を、アノードおよび／またはカソードにそれぞれ独立して含有する燃料電池。
【請求項１３】
請求項１から１０のいずれか１項に記載の燃料電池用電極触媒を用いて、燃料の酸化反応を行う工程、および／または、請求項１から１０のいずれか１項に記載の燃料電池用電極触媒を用いて、酸化剤の還元反応を行う工程を含むことを特徴とする発電方法。
【発明の詳細な説明】
【技術分野】
【０００１】
本発明は燃料電池用電極触媒およびその利用に関するものであり、特に白金単体や白金合金に代わる安価、かつ、触媒能力の制御が容易にできる燃料電池用電極触媒およびその利用に関するものである。
【背景技術】
【０００２】
従来、燃料電池用電極触媒としては一般的に、白金触媒が用いられてきたが、白金触媒は高価であり枯渇性資源である。そのため、白金触媒に代わる安価な燃料電池用電極触媒の開発が盛んに行われ、種々の電極触媒が報告されている。【０００３】
かかる電極触媒としては、金属錯体の熱処理物、層状金属錯体、高分子金属錯体等が報告されている。【０００４】
上記金属錯体の熱処理物としては、例えば、２、４、６−トリス（２−ピリジル）−１、３、５−トリアジンを配位子とした鉄錯体の熱処理物が酸素還元能を示すことが報告されている（非特許文献１参照）。また、ポルフィリン誘導体を配位子としたコバルト錯体の熱処理物が電極触媒として開示されている（特許文献１参照）。さらに、フェノレート骨格を有する単核、二核錯体の熱処理物が電極触媒として開示されている（特許文献２参照）。これらは、触媒の合成段階で金属錯体を高温で燃焼するため、金属錯体が熱分解し、錯体構造を保持していない。そのため、上記金属錯体の熱処理物は錯体ではなく、金属触媒である。【０００５】
上記層状金属錯体としては、ジチオオキサミド誘導体を配位子とした層状金属錯体が電極触媒として報告されている（特許文献３参照）。また、ジチオオキサミド誘導体を配位子としたコバルト錯体に白金を挿入した層間金属錯体が電極触媒として報告されている（特許文献４参照）。【０００６】
上記高分子金属錯体としては、ピロールを過酸化水素で重合化し、コバルトに配位させた高分子金属錯体が電極触媒として報告されている（非特許文献２参照）。また、重合化された配位子を有するコバルトの高分子金属錯体が電極触媒として機能することが開示されている（特許文献５）。【０００７】
さらに、一酸化炭素を直接燃料とする固体高分子型燃料電池において、ポルフィリン誘導体を配位子としたロジウム錯体をアノード触媒として用いることが報告されている（非特許文献３参照）。【０００８】
また、燃料電池用電極触媒を構成するものではないが、ルテニウム錯体及びオスミウム錯体がバイオ燃料電池の一部として用いられており、これらルテニウム錯体及びオスミウム錯体は電子伝達の役割を担っていることが報告されている（非特許文献４、５等参照）。
【先行技術文献】
【特許文献】
【０００９】
【特許文献１】日本国公表特許公報「特表２００４−５３２７３４号公報（２００４年１０月２８日公表）」
【特許文献２】国際公開公報「国際公開第２００８／１１１５６９号パンフレット（２００８年９月１８日）」
【特許文献３】日本国公開特許公報「特開２００４−０３１１７４号公報（２００４年１月２９日公開）」
【特許文献４】日本国公開特許公報「特開２００８−２０４８９４号公報（２００８年９月４日公開）」
【特許文献５】日本国公開特許公報「特開２００８−１８９８３７号公報（２００８年８月２１日公開）」
【非特許文献】
【００１０】
【非特許文献１】Bezerra(C.W.B.Bezerra)他９名、Electrochimica Acta、５３巻、７７０３頁、２００８年
【非特許文献２】Bashyam(R.Bashyam)他１名、Nature、４４３巻、６３頁、２００６年
【非特許文献３】Yamazaki(S.Yamazaki)他４名、Angew. Chem. Int. Ed.2006, 45, 3120-3122
【非特許文献４】Jelliss(P.A.Jelliss)他５名、Journal of Materials Chemistry、１８巻、２１０４頁、２００８年
【非特許文献５】Tam(T.K.Tam)他５名、Journal of the American Chemical Society、１３０巻、１０８８８頁、２００８年
【発明の概要】
【発明が解決しようとする課題】
【００１１】
しかしながら、上記従来の燃料電池用電極触媒では、触媒能力の制御を容易に行うことができない。【００１２】
すなわち、上記金属錯体の熱処理物は単に金属触媒であるため、また、層状金属錯体、高分子金属錯体等は、層構造や高分子が配位する構造を有するため、錯体の配位子を自由に設計して触媒能力の制御を容易に行うことができない。【００１３】
また、非特許文献３に記載の金属触媒は、ポルフィリン誘導体を配位子とするものであるので、その構造を大きく変えて触媒能力の制御を行うことは難しい。【００１４】
なお、非特許文献４、５に記載の金属錯体は燃料電池用電極触媒として機能しているものではない。【００１５】
本発明は、上記の問題点に鑑みてなされたものであり、その目的は、白金単体や白金合金に代わる安価、かつ、触媒能力の制御が容易にできる燃料電池用電極触媒を提供することにある。
【課題を解決するための手段】
【００１６】
本発明者らは、上記課題に鑑み鋭意検討した結果、一定の構造を有する分子性金属錯体を用いることにより、白金単体や白金合金に代わる安価、かつ、触媒能力の制御が容易にできる燃料電池用電極触媒を提供できることを独自に見出し、本発明を完成させるに至った。【００１７】
すなわち、本発明にかかる燃料電池用電極触媒は、１以上の分子性金属錯体を含有する燃料電池用電極触媒であって、上記分子性金属錯体は、分子量が２０００以下であり、層構造を形成しておらず、金属原子および／または金属イオンを計１個以上３個以下有し、かつ、上記金属原子および／または金属イオン１個あたり、配位子が３個以上６個以下配位した構造を有する金属錯体であり、金属原子または金属イオンを１個有し、かつ、上記金属原子または金属イオンに配位子が４個配位した構造を有する場合は、ポルフィリン誘導体以外の金属錯体であることを特徴としている。【００１８】
本発明にかかる燃料電池用電極触媒を構成する分子性金属錯体は、高分子化合物ではなく、かつ、層構造を形成していないため、熱力学的・速度論的に水素、または酸素との反応を制御できる。また、水溶性で水に安定であるため、飽和水蒸気を含む水素と酸素を使用する燃料電池において、電極触媒として非常に有効である。さらに、配位子の構造設計の自由度が高いため、配位子を変更することによって触媒能力の制御を容易に行うことができる。すなわち、電子的効果の制御を容易に行うことができる。また、電極反応のメカニズムを明らかにすることも可能である。
【発明の効果】
【００１９】
本発明に係る燃料電池用電極触媒は、以上のように、１以上の分子性金属錯体を含有する燃料電池用電極触媒であって、上記分子性金属錯体は、分子量が２０００以下であり、層構造を形成しておらず、金属原子および／または金属イオンを計１個以上３個以下有し、かつ、上記金属原子および／または金属イオン１個あたり、配位子が３個以上６個以下配位した構造を有する金属錯体であり、金属原子または金属イオンを１個有し、かつ、上記金属原子または金属イオンに配位子が４個配位した構造を有する場合は、ポルフィリン誘導体以外の金属錯体である、という構成を備えている。【００２０】
本発明に係る燃料電池用電極触媒は、上記構成を備えるため、白金単体や白金合金に代わる、安価、かつ、触媒能力の制御が容易にできる燃料電池用電極触媒を提供できるという効果を奏する。すなわち、燃料電池用電極触媒として上記分子性金属錯体を用いることにより、配位子の精密設計を自由に行うことができるため、電極錯体触媒の性質を自在に制御することができる。また、上記分子性金属錯体は、高温で燃焼しない構造であるため、金属錯体の化学構造を保持した燃料電池用電極触媒を提供することができる。
【発明を実施するための形態】
【００２１】
（Ｉ）本発明にかかる燃料電池用電極触媒
触媒能力の制御が容易にできる燃料電池用電極触媒を提供するためには、化学構造を自由に設計することができることにより熱力学的・速度論的に水素、または酸素との反応を制御できるような化学種を用いることが必要であると考えられる。
【００２２】
従来、有機金属錯体を燃料電池用電極触媒として用いようとする試みは多くあったが、触媒として機能しないと考えられていた。そのため、分子性金属錯体が燃料電池用電極触媒として使用可能であるとの報告は、殆どなく、上記非特許文献３において、ポルフィリン誘導体を配位子としたロジウム錯体が水素極のみで触媒活性を有することが報告されているのみであった。
【００２３】
しかし、かかるロジウム錯体は、上述したように、ポルフィリン構造を有するポルフィリン誘導体を配位子としているため、配位子の構造を変えても、錯体の構造を大きく変えることは不可能であり、触媒能力の制御が容易にできるものではない。そこで、本発明者らは、これまでに開発していた分子性金属錯体を燃料電池用電極触媒として用いたところ、燃料電池用電極触媒としての機能を果たしうるという知見を初めて得た。
【００２４】
（Ｉ−１）分子性金属錯体
本発明にかかる燃料電池用電極触媒は、１以上の分子性金属錯体を含有する燃料電池用電極触媒であって、上記分子性金属錯体は、金属原子および／または金属イオンを計１個以上３個以下有し、かつ、上記金属原子および／または金属イオン１個あたり、配位子が３個以上６個以下配位した構造を有し、分子量が２０００以下であり、層構造を形成していない金属錯体である。上記分子性金属錯体は、金属原子または金属イオンを１個有し、かつ、上記金属原子または金属イオンに配位子が４個配位した構造を有する場合は、ポルフィリン誘導体以外の金属錯体である。上記電極触媒は固体であっても溶液であっても構わない。
【００２５】
本発明において分子性金属錯体とは、中心原子または中心イオンが金属原子または金属イオンである、単核または多核の配位化合物であって、当該配位化合物が、高分子ではなく、且つ、層構造を形成していないものをいう。なお、配位化合物が高分子化合物でないとは、配位化合物が、高分子錯体でも配位高分子でもないことを意味し、分子量が２０００以下であることを意味する。
【００２６】
すなわち、分子性金属錯体は、高分子の側基が配位子となって金属原子または金属イオンと配位結合を形成する高分子錯体ではない。言い換えれば、分子性金属錯体が有する配位子は低分子量の分子またはイオンであり、より好ましくは非重合の分子またはイオンである。また、分子性金属錯体は、低分子量の有機性多座配位子と金属原子または金属イオンとから得られる高分子で、その主鎖における繰り返し単位どうしが配位結合によって結合している配位高分子でもない。なお、上記「低分子量の」とは、分子量が２０００以下であることをいう。さらに、「配位化合物が層構造を形成していない」とは、配位化合物が上述した層状金属錯体（例えば特許文献３）ではなく、層間金属錯体（例えば特許文献４）でもないことを意味する。
【００２７】
上記分子性金属錯体は、金属原子または金属イオンを１個有し、かつ、上記金属原子または金属イオンに配位子が４個配位した構造を有する場合は、ポルフィリン誘導体以外の金属錯体である。本明細書においてポルフィリン誘導体とは、ポルフィリン錯体と同義である。例えば、（α，β，γ，δ−テトラフェニルポルフィン）鉄（ＩＩ）、（１，２，３，４，５，６，７，８−オクタエチルポルフィン）鉄（ＩＩ）などが上記ポルフィリン誘導体に該当する。本明細書では、金属原子または金属イオンを１個有し、かつ、上記金属原子または金属イオンに配位子が４個配位した構造を有する分子性金属錯体には、ポルフィリン誘導体は含まれない。
【００２８】
上記分子性金属錯体は、分子内に金属原子および／または金属イオンを計１個以上３個以下有し、上記金属原子および／または金属イオン１個あたり、配位子が３個以上６個以下配位した構造を有する。例えば、後述する一般式（９）で表される分子性金属錯体は、分子内に金属原子および／または金属イオンを、Ｍ１３およびＭ１４の計２個有し、Ｍ１３には配位子がＬ４１〜Ｌ４４の４個配位している。また、Ｍ１４には、配位子がＬ４３〜Ｌ４６の４個配位していることになる。
【００２９】
上記金属原子または金属イオンは、特に限定されるものではなく、例えば、周期表の３Ａ族（Ｓｃ，Ｙ）、４Ａ族（Ｔｉ，Ｚｒ，Ｈｆ，Ｒｆ）、５Ａ族（Ｖ，Ｎｂ，Ｔａ，Ｄｂ）、６Ａ族（Ｃｒ，Ｍｏ，Ｗ，Ｓｇ）、７Ａ族（Ｍｎ，Ｔｃ，Ｒｅ，Ｂｈ）、８族（Ｆｅ，Ｒｕ，Ｏｓ，Ｈｓ，Ｃｏ，Ｒｈ，Ｉｒ，Ｍｔ，Ｎｉ，Ｐｄ，Ｐｔ，Ｕｕｎ）、１Ｂ族（Ｃｕ，Ａｇ，Ａｕ，Ｕｕｕ）、３Ｂ族（Ａｌ，Ｇａ，Ｉｎ，Ｔｌ）、および６Ｂ族（Ｓｅ，Ｔｅ，Ｐｏ）の金属原子または金属イオンを挙げることができる。なお、ここで周期表とは、大木道則他編「東京化学同人  化学大辞典  第１版」（１９８９年１０月２０日発行、東京化学同人）１０７９頁の表１で定義される周期表をいう。
【００３０】
中でも、上記金属原子または金属イオンは、より好ましくは、６Ａ族、７Ａ族、８族の金属原子または金属イオンから選ばれる１種以上であり、具体的には、Ｃｒ、Ｍｎ、Ｆｅ、Ｃｏ、Ｎｉ、Ｍｏ、Ｔｃ、Ｒｕ、Ｒｈ、Ｐｄ、Ａｇ、Ｗ、Ｒｅ、Ｏｓ、Ｉｒ等の原子またはイオンである。また、上記金属原子または金属イオンは、８族の金属原子または金属イオンから選ばれてもよい。
【００３１】
また、上記金属イオンの原子価も、当該金属がとり得る原子価であれば特に限定されるものではない。
【００３２】
本明細書において、配位子とは、大木道則他編「東京化学同人  化学大辞典  第１版」（１９８９年１０月２０日発行、東京化学同人）１７５１頁に記載の通り、ある原子に配位結合で結合している分子またはイオンを示す。
【００３３】
上記配位子は、低分子量の分子またはイオンであれば特に限定されるものではなく、どのような配位子であってもよいが、分子内に含まれる配位子の配位原子が、それぞれ独立して水素原子、炭素原子、窒素原子、酸素原子、リン原子、硫黄原子、または、ハロゲン原子であることが好ましい。ハロゲン原子には、フッ素原子、塩素原子、臭素原子、および、ヨウ素原子が含まれる。なお、ここで配位原子とは、配位子中、金属原子または金属イオンへの配位結合に直接かかわっている原子をいう。
【００３４】
本発明にかかる上記分子性金属錯体は、分子量が小さく、また、層状金属錯体や層間金属錯体のような、層構造を取る錯体と異なり比較的構造が簡単であるため、配位子設計の自由度が高い。そのため、触媒能力の制御を行いやすい。さらに、上記分子性金属錯体は高温でも燃焼しないため、高温下でも単なる金属触媒に変化することがなく、金属錯体としての構造を保持することができる。そして、本発明者は、上記分子性金属錯体に含まれる様々な錯体を設計し、当該錯体が燃料電池電極用触媒として機能することを見出した。
【００３５】
上記分子性金属錯体は、下記一般式（１）〜（７３）
【００３６】
【化１】
0005401545.tif 000002
【００３７】
【化２】
0005401545.tif 000003
【００３８】
【化３】
0005401545.tif 000004
【００３９】
【化４】
0005401545.tif 000005
【００４０】
【化５】
0005401545.tif 000006
【００４１】
【化６】
0005401545.tif 000007
【００４２】
【化７】
0005401545.tif 000008
【００４３】
【化８】
0005401545.tif 000009
【００４４】
【化９】
0005401545.tif 000010
【００４５】
【化１０】
0005401545.tif 000011
【００４６】
（一般式（１）〜（７３）において、Ｌ１〜Ｌ６２４はそれぞれ独立して配位子を示し、Ｍ１〜Ｍ１９４はそれぞれ独立して金属原子または金属イオンを示し、一般式（２）で表される分子性金属錯体はポルフィリン誘導体以外の金属錯体である。）で表される分子性金属錯体から選ばれる１以上の分子性金属錯体を含有することが好ましい。
【００４７】
さらに、上記一般式（１）〜（７３）で表される分子性金属錯体から選ばれる１以上の分子性金属錯体は、少なくとも一般式（５）〜（２１）で表される分子性金属錯体から選ばれる１以上の分子性金属錯体を含有することが好ましい。後述する実施例に示すように、一般式（５）〜（２１）で表される二核の分子性金属錯体には、高い起電力を示す分子性金属錯体が含まれるという結果が得られている。
【００４８】
上記Ｍ１〜Ｍ１９４としては、上述した金属原子または金属イオンを用いることができる。Ｌ１〜Ｌ６２４はそれぞれ独立して配位子を示し、上述のように、低分子量の分子またはイオンであれば特に限定されるものではなく、どのような配位子であってもよいが、Ｌ１〜Ｌ６２４の配位原子が、それぞれ独立して水素原子、炭素原子、窒素原子、酸素原子、リン原子、硫黄原子、または、ハロゲン原子であることが好ましい。
【００４９】
より好ましい配位子の具体例としては、例えば、下記の化学式（７４）〜（１１６）
【００５０】
【化１１】
0005401545.tif 000012
【００５１】
【化１２】
0005401545.tif 000013
【００５２】
【化１３】
0005401545.tif 000014
【００５３】
で表される配位子を挙げることができる。なお、上記配位子が金属に配位する際、脱プロトン化の過程を経ることも可能である。
【００５４】
一般式（１）〜（７３）で表される分子性金属錯体では、Ｌ１〜Ｌ６２４及びＭ１〜Ｍ１９４として、それぞれ、上記配位子と上記金属原子または金属イオンとの任意の組み合わせを選択することができる。同様に、一般式（５）〜（２１）で表される分子性金属錯体では、Ｌ１９〜Ｌ１３０及びＭ５〜Ｍ３８として、それぞれ、上記配位子と上記金属原子または金属イオンとの任意の組み合わせを選択することができる。
【００５５】
上記組み合わせからなる構造を有する分子性金属錯体は高温で燃焼しないため、金属錯体の化学構造を保持した燃料電池用電極触媒を調製できる。
【００５６】
また、上記種々の組み合わせにより、錯体の配位子を自由に設計して触媒能力の制御を容易に行うことができる。さらに、上記分子性金属錯体を用いれば、錯体の配位子を自由に設計して電極反応のメカニズムを明らかにすることができる。これは触媒開発研究の新しい手法・技術となりうる。また、上記分子性金属錯体が有機金属基を有する場合、置換基を変えることにより電子的効果の制御を容易に行うことが可能である。
【００５７】
加えて、上記分子性金属錯体は水溶性で水に安定であるので、飽和水蒸気を含む水素等と酸素を使用する燃料電池には非常に有効である。
【００５８】
上記分子性金属錯体としては、上記配位子と上記金属原子または金属イオンとの任意の組み合わせを選択することができるが、例えば一例として、上記分子性金属錯体は、２つの金属原子または金属イオンが硫黄原子で架橋された二核金属錯体であってもよい。かかる二核金属錯体は、例えば、上記一般式（５）においてＬ２０及びＬ２１の少なくとも１つ、上記一般式（６）においてＬ２４及びＬ２５の少なくとも１つ、上記一般式（７）においてＬ２９及びＬ３０の少なくとも１つ、上記一般式（８）においてＬ３５及びＬ３６の少なくとも１つ、上記一般式（９）においてＬ４３及びＬ４４の少なくとも１つ、上記一般式（１０）においてＬ４９及びＬ５０の少なくとも１つ、上記一般式（１１）においてＬ５６及びＬ５７の少なくとも１つ、上記一般式（１２）においてＬ６５及びＬ６６の少なくとも１つ、上記一般式（１３）においてＬ７３及びＬ７４の少なくとも１つ、上記一般式（１４）においてＬ８３及びＬ８４の少なくとも１つ、上記一般式（１５）においてＬ８９、Ｌ９０およびＬ９１の少なくとも１つ、上記一般式（１６）においてＬ９２、Ｌ９３およびＬ９４の少なくとも１つ、上記一般式（１７）においてＬ９７、Ｌ９８およびＬ９９の少なくとも１つ、上記一般式（１８）においてＬ１０２、Ｌ１０３およびＬ１０４の少なくとも１つ、上記一般式（１９）においてＬ１０８、Ｌ１０９およびＬ１１０の少なくとも１つ、上記一般式（２０）においてＬ１１６、Ｌ１１７およびＬ１１８の少なくとも１つ、上記一般式（２１）においてＬ１２５、Ｌ１２６およびＬ１２７の少なくとも１つが硫黄原子である二核金属錯体である。
【００５９】
上記一般式（１）〜（７３）で表される分子性金属錯体から選ばれる分子性金属錯体のさらに具体的な一例としては、下記化学式（１１７）〜（１５１）で表される分子性金属錯体を挙げることができる。
【００６０】
【化１４】
0005401545.tif 000015
【００６１】
【化１５】
0005401545.tif 000016
【００６２】
【化１６】
0005401545.tif 000017
【００６３】
【化１７】
0005401545.tif 000018
【００６４】
中でも、化学式（１３１）〜（１３８）で表される分子性金属錯体は、後述する実施例に示すように、高い起電力を示すことができるため、より好ましく用いることができる。
【００６５】
上記分子性金属錯体の製造方法は特に限定されるものではなく、該分子性金属錯体に配位する配位子に応じて適宜好ましい製造方法を従来公知の方法から選択し、または、組み合わせて用いればよい。また、上記分子性金属錯体として市販されているものを利用することもできる。
【００６６】
（Ｉ−２）燃料電池用電極触媒
本発明にかかる燃料電池用電極触媒は、上記分子性金属錯体から選ばれる１以上の分子性金属錯体を含有している。
【００６７】
本発明に係る燃料電池用電極触媒は、どのような燃料電池にも好適に用いることができるが、特に固体高分子型燃料電池により好適に用いることができる。
【００６８】
固体高分子型燃料電池は、一般的には電解質膜をアノードとカソードとで挟んで構成され、燃料である水素等と酸化剤である酸素（または空気）から電気化学反応を用いて電気と熱エネルギーを取り出す。このとき、アノード（負極または燃料極ともいう）では燃料の酸化反応が起こり、カソード（正極または空気極ともいう）では酸化剤の還元が起こる。燃料としては、水素の他、ガソリン、メタノール、ジエチルエーテル、炭化水素等を用いることもでき、これらを水素に改質して燃料電池に供給する。また、メタノール、ジエチルエーテル等を直接燃料として供給可能な直接型の燃料電池にも、本発明に係る燃料電池用電極触媒を用いることができる。
【００６９】
本発明にかかる燃料電池用電極触媒は、上記分子性金属錯体から選ばれる１以上の分子性金属錯体を含有していればよい。従って、本発明にかかる燃料電池用電極触媒は、上記分子性金属錯体から選ばれる単一の分子性金属錯体を含有していてもよいし、上記分子性金属錯体から選ばれる２種類以上の分子性金属錯体を含有していてもよい。
【００７０】
また、本発明にかかる燃料電池用電極触媒は、上記分子性金属錯体のみを含有していてもよいし、必要に応じて他の成分を含有していてもよい。
【００７１】
かかる他の成分としては、例えば、バルカン（Ｃａｂｏｔ社製）、カーボンブラック、アセチレンブラック、ファーネスブラック、グラファイト、カーボンナノチューブ、カーボンナノファイバー、黒煙、炭素繊維、活性炭等の触媒担持体；ポリアセチレン、ポリピロール、ポリチオール、ポリイミダゾール、ポリピリジン、ポリアニリン、ポリチオフェン等の導電性高分子を挙げることができる。他の成分が含有される場合の上記燃料電池用電極触媒に含有される分子性金属錯体と、上記他の成分との割合も特に限定されるものではないが、分子性金属錯体に対する上記触媒担持体の割合は０重量％以上５０重量％以下であり、分子性金属錯体に対する上記導電性高分子の割合は０重量％以上５０重量％以下である。
【００７２】
さらに、本発明にかかる燃料電池用電極触媒には、必要に応じてナフィオン（登録商標）、フレミオン（登録商標）、アシプレックス（登録商標）等のプロトン伝導性高分子電解質が含有されていてもよい。
【００７３】
（Ｉ−３）アノード及びカソード両用燃料電池用電極触媒
本発明は、従来燃料電池用電極触媒としての活性を有さないと考えられていた分子性金属錯体が燃料電池用電極触媒として機能することを初めて見出したことに基づくものである。
【００７４】
本発明ではさらに、驚くべきことに、上記分子性金属錯体が、アノードのみではなくカソードにおいても燃料電池用電極触媒として機能するという予測できない効果が見出された。
【００７５】
すなわち、通常、水素分子を活性化するアノード用の電極触媒と、酸素分子を活性化するカソード用の電極触媒とは別種の触媒であることからも、上記分子性金属錯体が、アノードのみではなくカソードにおいても燃料電池用電極触媒として機能することは予想されなかった。また、これまでに、分子性金属錯体がカソードで燃料電池用電極触媒として機能するとの報告はない。
【００７６】
しかし、上記分子性金属錯体は、カソードにおいても燃料電池用電極触媒の機能を示した。すなわち、上記分子性金属錯体を含有する本発明にかかる燃料電池用電極触媒は、燃料電池のアノード及びカソードに用いることができるアノード及びカソード両用燃料電池用電極触媒である。
【００７７】
上記分子性金属錯体を、アノードのみではなく、カソードにおいても使用することができることにより、白金単体や白金合金の使用をさらに減らすことができ、かつ、触媒能力の制御をより容易に行うことができる。
【００７８】
（ＩＩ）本発明に係る燃料電池用電極触媒の利用
本発明にかかる燃料電池用電極触媒は、安価、かつ、触媒能力の制御が容易にできることから、これを用いた燃料電池用電極、燃料電池、及び、発電方法に好適に用いることができる。それゆえ、本発明には、上記燃料電池用電極触媒を用いた燃料電池用電極、燃料電池、及び、発電方法も含まれる。
【００７９】
（ＩＩ−１）燃料電池用電極
本発明に係る燃料電池用電極は、上記燃料電池用電極触媒を含有するものであれば特に限定されるものではなく、燃料電池の種類に応じて、従来公知の様々な構成を備えうる。
【００８０】
例えば、固体高分子型燃料電池を例として挙げれば、本発明に係る燃料電池用電極は、カソード用および／またはアノード用の、触媒層付ガス拡散層電極として構成することができる。かかる触媒層付ガス拡散層電極では、上記燃料電池用電極触媒を含有する触媒層は、ガス拡散層上に積層されている。上記ガス拡散層は、カーボンクロス、カーボンペーパー等のような多孔質カーボン等からなっており、ガス流路から供給された燃料または酸素（空気）を拡散させ効率よく触媒に供給するようになっている。
【００８１】
かかるガス拡散層上に形成された触媒層は、例えば、上記燃料電池用電極触媒を、溶液、懸濁液、スラリー、ペースト等として、上記ガス拡散層に塗布し、乾燥させることにより形成される。ここで、上記燃料電池用電極触媒を、溶液、懸濁液、スラリー、ペースト等とするための媒体も特に限定されるものではなく、従来公知の媒体から適宜選択して用いればよい。
【００８２】
なお、上記触媒層は、上記燃料電池用電極触媒に加え、必要に応じて、上記触媒担持体、導電性高分子、アイオノマー等を含有していてもよい。上記触媒担持体、導電性高分子、アイオノマー等は、上記燃料電池用電極触媒の溶液、懸濁液、スラリー、ペースト等に添加してもよいし、上記燃料電池用電極触媒の溶液、懸濁液、スラリー、ペースト等とは別に、溶液、懸濁液、溶液、スラリー、ペースト等として、触媒層を塗布する前、同時、又は後に塗布してもよい。
【００８３】
（ＩＩ−２）燃料電池
本発明にかかる燃料電池の構成は、通常燃料電池に採用される構成であれば特に限定されるものではないが、例えば、少なくとも電解質膜、アノード、カソードを備え、電解質膜をアノードとカソードとで挟んだ構造を有している。
【００８４】
かかる燃料電池は、例えば、上述したように、カソード用の触媒層付ガス拡散層電極およびアノード用の触媒層付ガス拡散層電極を作製し、これらの触媒層付ガス拡散層電極の間に、触媒層が電解質膜を挟んで対向するように電解質膜を挟み、膜電極接合体（ＭＥＡ）を作製すればよい。かかる膜電極接合体を燃料電池セルに組み込んで使用することができる。
【００８５】
ここで、本発明にかかる燃料電池は、上記燃料電池用電極触媒を、アノードおよび／またはカソードにそれぞれ独立して含有していればよい。すなわち、本発明の燃料電池用電極は、アノードおよびカソードの両方に用いられてもよいし、アノードおよびカソードのいずれか一方に用いられてもよい。本発明の燃料電池用電極が、アノードおよびカソードのいずれか一方に用いられる場合、対向する電極触媒には、従来公知の触媒を用いればよく、例えば、白金単体、白金合金等を含有する触媒を用いればよい。
【００８６】
上記電解質膜は、水素イオン伝導性の高い高分子膜であれば特に限定されるものではなく、ナフィオン（登録商標）、フレミオン（登録商標）、アシプレックス（登録商標）のパーフルオロスルホン酸系のプロトン交換膜等、通常用いられる電解質膜を用いればよい。
【００８７】
（ＩＩ−３）発電方法
本発明にかかる発電方法は、上記燃料電池用電極触媒を用いて、燃料の酸化反応を行う工程、および／または、上記燃料電池用電極触媒を用いて、酸化剤の還元反応を行う工程を含んでいればよい。すなわち、本発明にかかる発電方法は、上記燃料電池用電極触媒を用いて、燃料の酸化反応を行う工程、および、上記燃料電池用電極触媒を用いて、酸化剤の還元反応を行う工程の両方を含んでいてもよいし、いずれか一方を含んでいてもよい。
【００８８】
より具体的には、例えば、本発明にかかる発電方法は、上記燃料電池用電極触媒を用いて水素分子から電子を放出させて水素イオンとする工程、および／または、上記燃料電池用電極触媒を用いて、酸素分子、水素イオンおよび電子を反応させて水を生成する工程を含む。
【００８９】
本発明にかかる発電方法は、従来公知の方法により行えばよく、特に限定されるものではないが、一例を説明すると、燃料電池のアノード側に水素ガスを、カソード側に酸素を供給する。このとき水素ガスおよび酸素はバブラーを通して加湿してもよい。
【００９０】
アノード側から水素ガスが供給されると、水素ガスが上記燃料電池用電極触媒の作用によって水素分子から電子を放出して水素イオンとなる。この水素イオンは電解質膜を通過して対向するカソードに移動する。カソードでは、上記燃料電池用電極触媒の作用により、移動してきた水素イオンと、カソードに供給される酸素分子とが反応して水を生成する。このとき、電線に生じる電子の流れが直流電流として取り出される。
【００９１】
また、本発明は以下のように表現することもできる。
【００９２】
本発明にかかる燃料電池電極用触媒は、上記一般式（１）〜（７３）
（一般式（１）〜（７３）において、Ｌ１〜Ｌ６２４はそれぞれ独立して配位子を示し、Ｍ１〜Ｍ１９４はそれぞれ独立して金属原子または金属イオンを示し、一般式（２）で表される分子性金属錯体はポルフィリン誘導体以外の金属錯体である。）
で表される分子性金属錯体から選ばれる１以上の分子性金属錯体を含有することが好ましい。
【００９３】
本発明にかかる燃料電池電極用触媒は、上記一般式（１）〜（７３）で表される分子性金属錯体から選ばれる１以上の分子性金属錯体が、少なくとも一般式（５）〜（２１）で表される分子性金属錯体から選ばれる１以上の分子性金属錯体を含有することが好ましい。
【００９４】
本発明にかかる燃料電池電極用触媒は、アノード及びカソード両用であることが好ましい。
【００９５】
本発明にかかる燃料電池電極用触媒では、上記金属原子または金属イオンは、周期表の３Ａ族、４Ａ族、５Ａ族、６Ａ族、７Ａ族、８族、１Ｂ族、３Ｂ族、および６Ｂ族に含まれる金属原子または金属イオンから選ばれることが好ましい。
【００９６】
本発明にかかる燃料電池電極用触媒では、上記金属原子または金属イオンは、８族の金属原子または金属イオンから選ばれることが好ましい。
【００９７】
本発明にかかる燃料電池電極用触媒では、上記Ｌ１〜Ｌ６２４として示される配位子の配位原子が、それぞれ独立して、水素原子、炭素原子、窒素原子、酸素原子、リン原子、硫黄原子またはハロゲン原子であることが好ましい。
【００９８】
本発明にかかる燃料電池電極用触媒では、上記Ｌ１〜Ｌ６２４として示される配位子が、それぞれ独立して、上記化学式（７４）〜（１１６）で表される配位子から選ばれることが好ましい。
【００９９】
本発明にかかる燃料電池電極用触媒では、上記一般式（１）〜（７３）で表される分子性金属錯体から選ばれる１以上の分子性金属錯体が、上記化学式（１１７）〜（１５１）で表される分子性金属錯体から選ばれることが好ましい。
【０１００】
本発明にかかる燃料電池電極用触媒では、上記化学式（１１７）〜（１５１）で表される分子性金属錯体から選ばれる分子性金属錯体が、上記化学式（１３１）〜（１３８）で表される分子性金属錯体から選ばれる分子性金属錯体であることが好ましい。
【０１０１】
本発明にかかる燃料電池用電極は、本発明にかかる燃料電池用電極触媒を含有することを特徴としている。
【０１０２】
本発明にかかる燃料電池は、本発明にかかる燃料電池用電極触媒をアノードおよび／またはカソードにそれぞれ独立して含有することを特徴としている。
【０１０３】
本発明にかかる発電方法は、本発明にかかる燃料電池用電極触媒を用いて、燃料の酸化反応を行う工程、および／または、本発明にかかる燃料電池用電極触媒を用いて、酸化剤の還元反応を行う工程を含むことを特徴としている。
【実施例】
【０１０４】
〔実施例１〕
＜本発明の燃料電池用電極触媒が塗工されたカーボンクロスの作製＞
化学式（１１７）で表される分子性金属錯体１０ｍｇを５ｃｍ２のカーボンクロス（E-TEK社製）に均一に塗工した。具体的には、分子性金属錯体を１００ｍｇのナフィオン（登録商標）溶液に分散し、カーボンクロスに塗工した後、減圧乾燥により２５℃で乾燥した。【０１０５】
なお、化学式（１１７）で表される分子性金属錯体は、F. Osterloh, W. Saak, D. Haase and S. Pohl, Chem. Commun., 1997, 979-980を参考に合成した。【０１０６】
＜実施例１−１：本発明に係る燃料電池用電極触媒をアノードに含有する燃料電池セルの製造＞
高分子膜（ナフィオン（登録商標）NRE212、デュポン社製）を、水素極（アノード）側を分子性金属錯体が塗工されたカーボンクロスで、酸素極（カソード）側を白金カーボンTEC10V50E（田中貴金属工業（株）製）が塗工されたカーボンクロスで挟み、膜電極接合体（ＭＥＡ）を作製した。この膜電極接合体を燃料電池セル（東陽テクニカ社製）に組み込んで燃料電池セルを作製した。このとき分子性金属錯体が塗工された面及び白金が塗工された面が高分子膜を挟んで対向するようにした。製造した燃料電池セルに水素と酸素を通じ、起電力の測定を行った。結果を表１に示す。【０１０７】
なお、製造した燃料電池セルでは、水素極（アノード）及び酸素極（カソード）において、バルカン（Ｃａｂｏｔ社製）及びアイオノマーとしてのナフィオン（登録商標）を含有させた。具体的には、分子性金属錯体１０ｍｇと、バルカン６０ｍｇとを、ナフィオン（登録商標）溶液（Nafion perfluorinated ion-exchange resin, 5 wt% soln in lower aliphatic alcohols/H２O mix（商品名）、Aldrich社製）１００ｍｇに加え、超音波振動機により分散し、その溶液をカーボンクロスに塗工した。また、白金カーボンも同様にしてカーボンクロスに塗工した。【０１０８】
＜実施例１−２：本発明に係る燃料電池用電極触媒をカソードに含有する燃料電池セルの製造＞
高分子膜（ナフィオン（登録商標）NRE212、デュポン社製）を、水素極側を白金カーボンTEC10V50E（田中貴金属工業（株）製）が塗工されたカーボンクロスで、酸素極側を分子性金属錯体が塗工されたカーボンクロスで挟み、膜電極接合体（ＭＥＡ）を作製した。この膜電極接合体を燃料電池セル（東陽テクニカ社製）に組み込んで燃料電池セルを作製した。このとき分子性金属錯体が塗工された面及び白金が塗工された面が高分子膜を挟んで対向するようにした。製造した燃料電池セルに水素と酸素を通じ、起電力の測定を行った。結果を表１に示す。【０１０９】
なお、製造した燃料電池セルでは、水素極（アノード）及び酸素極（カソード）において、バルカン（Ｃａｂｏｔ社製）及びアイオノマーとしてのナフィオン（登録商標）を含有させた。具体的には、分子性金属錯体１０ｍｇと、バルカン６０ｍｇとを、ナフィオン（登録商標）溶液（Nafion perfluorinated ion-exchange resin, 5 wt% soln in lower aliphatic alcohols/H２O mix（商品名）、Aldrich社製）１００ｍｇに加え、超音波振動機により分散し、その溶液をカーボンクロスに塗工した。また、白金カーボンも同様にしてカーボンクロスに塗工した。さらに、水素極においては、導電性高分子としてポリピロールを使用し、非特許文献２を参考にポリピロールをバルカンに担持させている。【０１１０】
＜実施例１−３：本発明に係る燃料電池用電極触媒をアノード及びカソードに含有する燃料電池セルの製造＞
高分子膜（ナフィオン（登録商標）NRE212、デュポン社製）を、両側から分子性金属錯体が塗工されたカーボンクロスで挟み、膜電極接合体（ＭＥＡ）を作製した。この膜電極接合体を燃料電池セル（東陽テクニカ社製）に組み込んで燃料電池セルを作製した。このとき分子性金属錯体が塗工された面が高分子膜を挟んで対向するようにした。製造した燃料電池セルに水素と酸素を通じ、起電力の測定を行った。結果を表１に示す。【０１１１】
なお、製造した燃料電池セルでは、水素極（アノード）及び酸素極（カソード）において、バルカン（Ｃａｂｏｔ社製）及びアイオノマーとしてのナフィオン（登録商標）を含有させた。具体的には、分子性金属錯体１０ｍｇと、バルカン６０ｍｇとを、ナフィオン（登録商標）溶液（Nafion perfluorinated ion-exchange resin, 5 wt% soln in lower aliphatic alcohols/H２O mix（商品名）、Aldrich社製）１００ｍｇに加え、超音波振動機により分散し、その溶液をカーボンクロスに塗工した。なお、水素極においては、導電性高分子としてポリピロールを使用し、非特許文献２を参考にポリピロールをバルカンに担持させている。【０１１２】
〔実施例２〕
化学式（１１８）で表される分子性金属錯体を用いた以外は実施例１と同様にして、本発明に係る燃料電池用電極触媒をアノードに含有する燃料電池セル（実施例２−４）、本発明に係る燃料電池用電極触媒をカソードに含有する燃料電池セル（実施例２−５）、及び、本発明に係る燃料電池用電極触媒をアノードおよびカソードに含有する燃料電池セル（実施例２−６）を製造し、その性能を評価した。結果を表１に示す。【０１１３】
なお、化学式（１１８）で表される分子性金属錯体は、W.-F. Liaw, C.-Y. Chiang, G.-H. Lee, S.-M. Peng, C.-H. Lai and M. Y. Darensbourg, Inorg. Chem., 2000, 39, 480-484を参考に合成した。【０１１４】
〔実施例３〕
化学式（１１９）で表される分子性金属錯体を用いた以外は実施例１と同様にして、本発明に係る燃料電池用電極触媒をアノードに含有する燃料電池セル（実施例３−７）、本発明に係る燃料電池用電極触媒をカソードに含有する燃料電池セル（実施例３−８）、及び、本発明に係る燃料電池用電極触媒をアノードおよびカソードに含有する燃料電池セル（実施例３−９）を製造し、その性能を評価した。結果を表１に示す。【０１１５】
なお、化学式（１１９）で表される分子性金属錯体は、S. C. Davies, D. J. Evans, D. L. Hughes, S. Longhurst and J. R. Sanders, Chem. Commun., 1999, 1935-1936を参考に合成した。【０１１６】
〔実施例４〕
化学式（１２０）で表される分子性金属錯体を用いた以外は実施例１と同様にして、本発明に係る燃料電池用電極触媒をアノードに含有する燃料電池セル（実施例４−１０）、本発明に係る燃料電池用電極触媒をカソードに含有する燃料電池セル（実施例４−１１）、及び、本発明に係る燃料電池用電極触媒をアノードおよびカソードに含有する燃料電池セル（実施例４−１２）を製造し、その性能を評価した。結果を表１に示す。【０１１７】
なお、化学式（１２０）で表される分子性金属錯体は、D. Sellmann, F. Geipel, F. Lauderbach and F. W. Heinemann, Angew. Chem., Int. Ed., 2002, 41, 632-634を参考に合成した。【０１１８】
【表１】
0005401545.tif 000019
【０１１９】
〔実施例５〕
化学式（１２１）で表される分子性金属錯体を用いた以外は実施例１と同様にして、本発明に係る燃料電池用電極触媒をアノードに含有する燃料電池セル（実施例５−１３）、本発明に係る燃料電池用電極触媒をカソードに含有する燃料電池セル（実施例５−１４）、及び、本発明に係る燃料電池用電極触媒をアノードおよびカソードに含有する燃料電池セル（実施例５−１５）を製造し、その性能を評価した。結果を表２に示す。【０１２０】
なお、化学式（１２１）で表される分子性金属錯体は、W. Zhu, A. C. Marr, Q. Wang, F. Neese, D. J. E. Spencer, A. J. Blake, P. A. Cooke, C. Wilson and M. Schroder, Proc. Natl. Acad. Sci. U. S. A., 2005, 102, 18280-18285を参考に合成した。【０１２１】
〔実施例６〕
化学式（１２２）で表される分子性金属錯体を用いた以外は実施例１と同様にして、本発明に係る燃料電池用電極触媒をアノードに含有する燃料電池セル（実施例６−１６）、本発明に係る燃料電池用電極触媒をカソードに含有する燃料電池セル（実施例６−１７）、及び、本発明に係る燃料電池用電極触媒をアノードおよびカソードに含有する燃料電池セル（実施例６−１８）を製造し、その性能を評価した。結果を表２に示す。【０１２２】
なお、化学式（１２２）で表される分子性金属錯体は、Z. Li, Y. Ohki and K. Tatsumi, J. Am. Chem. Soc., 2005, 127, 8950-8951を参考に合成した。【０１２３】
〔実施例７〕
化学式（１２３）で表される分子性金属錯体を用いた以外は実施例１と同様にして、本発明に係る燃料電池用電極触媒をアノードに含有する燃料電池セル（実施例７−１９）、本発明に係る燃料電池用電極触媒をカソードに含有する燃料電池セル（実施例１−２０）、及び、本発明に係る燃料電池用電極触媒をアノードおよびカソードに含有する燃料電池セル（実施例１−２１）を製造し、その性能を評価した。結果を表２に示す。【０１２４】
なお、化学式（１２３）で表される分子性金属錯体は、Y. Ohki, K. Yasumura, K. Kuge, S. Tanino, M. Ando, Z. Li and K. Tatsumi, Proc. Natl. Acad. Sci. U. S. A., 2008, 105, 7652-7657を参考に合成した。【０１２５】
〔実施例８〕
化学式（１２４）で表される分子性金属錯体を用いた以外は実施例１と同様にして、本発明に係る燃料電池用電極触媒をアノードに含有する燃料電池セル（実施例８−２２）、本発明に係る燃料電池用電極触媒をカソードに含有する燃料電池セル（実施例８−２３）、及び、本発明に係る燃料電池用電極触媒をアノードおよびカソードに含有する燃料電池セル（実施例８−２４）を製造し、その性能を評価した。結果を表２に示す。【０１２６】
なお、化学式（１２４）で表される分子性金属錯体は、K. Ichikawa, T. Matsumoto and S. Ogo, Dalton Trans., 2009, 4304-4309を参考に合成した。【０１２７】
【表２】
0005401545.tif 000020
【０１２８】
〔実施例９〕
化学式（１２５）で表される分子性金属錯体を用いた以外は実施例１と同様にして、本発明に係る燃料電池用電極触媒をアノードに含有する燃料電池セル（実施例９−２５）、本発明に係る燃料電池用電極触媒をカソードに含有する燃料電池セル（実施例９−２６）、及び、本発明に係る燃料電池用電極触媒をアノードおよびカソードに含有する燃料電池セル（実施例９−２７）を製造し、その性能を評価した。結果を表３に示す。【０１２９】
なお、化学式（１２５）で表される分子性金属錯体は、E. J. Lyon, I. P. Georgakaki, J. H. Reibenspies and M. Y. Darensbourg, Angew. Chem., Int. Ed., 1999, 38, 3178-3180を参考に合成した。【０１３０】
〔実施例１０〕
化学式（１２６）で表される分子性金属錯体を用いた以外は実施例１と同様にして、本発明に係る燃料電池用電極触媒をアノードに含有する燃料電池セル（実施例１０−２８）、本発明に係る燃料電池用電極触媒をカソードに含有する燃料電池セル（実施例１０−２９）、及び、本発明に係る燃料電池用電極触媒をアノードおよびカソードに含有する燃料電池セル（実施例１０−３０）を製造し、その性能を評価した。結果を表３に示す。【０１３１】
なお、化学式（１２６）で表される分子性金属錯体は、M. Schmidt, S. M. Contakes and T. B. Rauchfuss, J. Am. Chem. Soc., 1999, 121, 9736-9737を参考に合成した。【０１３２】
〔実施例１１〕
化学式（１２７）で表される分子性金属錯体を用いた以外は実施例１と同様にして、本発明に係る燃料電池用電極触媒をアノードに含有する燃料電池セル（実施例１１−３１）、本発明に係る燃料電池用電極触媒をカソードに含有する燃料電池セル（実施例１１−３２）、及び、本発明に係る燃料電池用電極触媒をアノードおよびカソードに含有する燃料電池セル（実施例１１−３３）を製造し、その性能を評価した。結果を表３に示す。【０１３３】
なお、化学式（１２７）で表される分子性金属錯体は、M. Razavet, S. C. Davies, D. L. Hughes and C. J. Pickett, Chem. Commun., 2001, 847-848を参考に合成した。【０１３４】
〔実施例１２〕
化学式（１２８）で表される分子性金属錯体を用いた以外は実施例１と同様にして、本発明に係る燃料電池用電極触媒をアノードに含有する燃料電池セル（実施例１２−３４）、本発明に係る燃料電池用電極触媒をカソードに含有する燃料電池セル（実施例１２−３５）、及び、本発明に係る燃料電池用電極触媒をアノードおよびカソードに含有する燃料電池セル（実施例１２−３６）を製造し、その性能を評価した。結果を表３に示す。【０１３５】
なお、化学式（１２８）で表される分子性金属錯体は、S. Ott, M. Kritikos, B. Akermark, L. Sun and R. Lomoth, Angew. Chem., Int. Ed., 2004, 43, 1006-1009を参考に合成した。【０１３６】
【表３】
0005401545.tif 000021
【０１３７】
〔実施例１３〕
化学式（１２９）で表される分子性金属錯体を用いた以外は実施例１と同様にして、本発明に係る燃料電池用電極触媒をアノードに含有する燃料電池セル（実施例１３−３７）、本発明に係る燃料電池用電極触媒をカソードに含有する燃料電池セル（実施例１３−３８）、及び、本発明に係る燃料電池用電極触媒をアノードおよびカソードに含有する燃料電池セル（実施例１３−３９）を製造し、その性能を評価した。結果を表４に示す。【０１３８】
なお、化学式（１２９）で表される分子性金属錯体は、W. Gao, J. Ekstrm, J. Liu, C. Chen, L. Eriksson, L. Weng, B. Akermark and L. Sun, Inorg. Chem., 2007, 46, 1981-1991を参考に合成した。【０１３９】
〔実施例１４〕
化学式（１３０）で表される分子性金属錯体を用いた以外は実施例１と同様にして、本発明に係る燃料電池用電極触媒をアノードに含有する燃料電池セル（実施例１４−４０）、本発明に係る燃料電池用電極触媒をカソードに含有する燃料電池セル（実施例１４−４１）、及び、本発明に係る燃料電池用電極触媒をアノードおよびカソードに含有する燃料電池セル（実施例１４−４２）を製造し、その性能を評価した。結果を表４に示す。【０１４０】
なお、化学式（１３０）で表される分子性金属錯体は、L.-C. Song, L.-X. Wang, B.-S. Yin, Y.-L. Li, X.-G. Zhang, Y.-W. Zhang, X. Luo and Q.-M. Hu, Eur. J. Inorg. Chem., 2008, 291-297を参考に合成した。【０１４１】
〔実施例１５〕
化学式（１３１）で表される分子性金属錯体を用いた以外は実施例１と同様にして、本発明に係る燃料電池用電極触媒をアノードに含有する燃料電池セル（実施例１５−４３）、本発明に係る燃料電池用電極触媒をカソードに含有する燃料電池セル（実施例１５−４４）、及び、本発明に係る燃料電池用電極触媒をアノードおよびカソードに含有する燃料電池セル（実施例１５−４５）を製造し、その性能を評価した。結果を表４に示す。【０１４２】
なお、化学式（１３１）で表される分子性金属錯体は、S. Ogo, R. Kabe, K. Uehara, B. Kure, T. Nishimura, S. C. Menon, R. Harada, S. Fukuzumi, Y. Higuchi, T. Ohhara, T. Tamada and R. Kuroki, Science, 2007, 316, 585-587を参考に合成した。【０１４３】
〔実施例１６〕
化学式（１３２）で表される分子性金属錯体を用いた以外は実施例１と同様にして、本発明に係る燃料電池用電極触媒をアノードに含有する燃料電池セル（実施例１６−４６）、本発明に係る燃料電池用電極触媒をカソードに含有する燃料電池セル（実施例１６−４７）、及び、本発明に係る燃料電池用電極触媒をアノードおよびカソードに含有する燃料電池セル（実施例１６−４８）を製造し、その性能を評価した。結果を表４に示す。【０１４４】
なお、化学式（１３２）で表される分子性金属錯体は、S. Ogo, R. Kabe, K. Uehara, B. Kure, T. Nishimura, S. C. Menon, R. Harada, S. Fukuzumi, Y. Higuchi, T. Ohhara, T. Tamada and R. Kuroki, Science, 2007, 316, 585-587を参考に合成した。【０１４５】
【表４】
0005401545.tif 000022
【０１４６】
〔実施例１７〕
化学式（１３３）で表される分子性金属錯体を用いた以外は実施例１と同様にして、本発明に係る燃料電池用電極触媒をアノードに含有する燃料電池セル（実施例１７−４９）、本発明に係る燃料電池用電極触媒をカソードに含有する燃料電池セル（実施例１７−５０）、及び、本発明に係る燃料電池用電極触媒をアノードおよびカソードに含有する燃料電池セル（実施例１７−５１）を製造し、その性能を評価した。結果を表５に示す。【０１４７】
なお、化学式（１３３）で表される分子性金属錯体は、K. Ichikawa, T. Matsumoto and S. Ogo, Dalton Trans., 2009, 4304-4309を参考に合成した。【０１４８】
〔実施例１８〕
化学式（１３４）で表される分子性金属錯体を用いた以外は実施例１と同様にして、本発明に係る燃料電池用電極触媒をアノードに含有する燃料電池セル（実施例１８−５２）、本発明に係る燃料電池用電極触媒をカソードに含有する燃料電池セル（実施例１８−５３）、及び、本発明に係る燃料電池用電極触媒をアノードおよびカソードに含有する燃料電池セル（実施例１８−５４）を製造し、その性能を評価した。結果を表５に示す。【０１４９】
なお、化学式（１３４）で表される分子性金属錯体は、(a) S. Ogo, N. Makihara, Y. Kaneko and Y. Watanabe, Organometallics, 2001, 20, 4903-4910; (b) S. Ogo, R. Kabe, K. Uehara, B. Kure, T. Nishimura, S. C. Menon, R. Harada, S. Fukuzumi, Y. Higuchi, T. Ohhara, T. Tamada and R. Kuroki, Science, 2007, 316, 585-587を参考に合成した。【０１５０】
〔実施例１９〕
化学式（１３５）で表される分子性金属錯体を用いた以外は実施例１と同様にして、本発明に係る燃料電池用電極触媒をアノードに含有する燃料電池セル（実施例１９−５５）、本発明に係る燃料電池用電極触媒をカソードに含有する燃料電池セル（実施例１９−５６）、及び、本発明に係る燃料電池用電極触媒をアノードおよびカソードに含有する燃料電池セル（実施例１９−５７）を製造し、その性能を評価した。結果を表５に示す。【０１５１】
なお、化学式（１３５）で表される分子性金属錯体は、S. Ogo, R. Kabe, K. Uehara, B. Kure, T. Nishimura, S. C. Menon, R. Harada, S. Fukuzumi, Y. Higuchi, T. Ohhara, T. Tamada and R. Kuroki, Science, 2007, 316, 585-587を参考にし、水素の代わりに sodium borohydrideを用いて合成を行った。【０１５２】
〔実施例２０〕
化学式（１３６）で表される分子性金属錯体を用いた以外は実施例１と同様にして、本発明に係る燃料電池用電極触媒をアノードに含有する燃料電池セル（実施例２０−５８）、本発明に係る燃料電池用電極触媒をカソードに含有する燃料電池セル（実施例２０−５９）、及び、本発明に係る燃料電池用電極触媒をアノードおよびカソードに含有する燃料電池セル（実施例２０−６０）を製造し、その性能を評価した。結果を表５に示す。【０１５３】
なお、化学式（１３６）で表される分子性金属錯体は、M. A. Reynolds, T. B. Rauchfuss and S. R. Wilson, Organometallics, 2003, 22, 1619-1625を参考に合成した。【０１５４】
【表５】
0005401545.tif 000023
【０１５５】
〔実施例２１〕
化学式（１３７）で表される分子性金属錯体を用いた以外は実施例１と同様にして、本発明に係る燃料電池用電極触媒をアノードに含有する燃料電池セル（実施例２１−６１）、本発明に係る燃料電池用電極触媒をカソードに含有する燃料電池セル（実施例２１−６２）、及び、本発明に係る燃料電池用電極触媒をアノードおよびカソードに含有する燃料電池セル（実施例２１−６３）を製造し、その性能を評価した。結果を表６に示す。【０１５６】
なお、化学式（１３７）で表される分子性金属錯体は、M. A. Reynolds, T. B. Rauchfuss and S. R. Wilson, Organometallics, 2003, 22, 1619-1625を参考に合成した。【０１５７】
〔実施例２２〕
化学式（１３８）で表される分子性金属錯体を用いた以外は実施例１と同様にして、本発明に係る燃料電池用電極触媒をアノードに含有する燃料電池セル（実施例２２−６４）、本発明に係る燃料電池用電極触媒をカソードに含有する燃料電池セル（実施例２２−６５）、及び、本発明に係る燃料電池用電極触媒をアノードおよびカソードに含有する燃料電池セル（実施例２２−６６）を製造し、その性能を評価した。結果を表６に示す。【０１５８】
なお、化学式（１３８）で表される分子性金属錯体は、M. A. Reynolds, T. B. Rauchfuss and S. R. Wilson, Organometallics, 2003, 22, 1619-1625を参考に合成した。【０１５９】
〔実施例２３〕
化学式（１３９）で表される分子性金属錯体を用いた以外は実施例１と同様にして、本発明に係る燃料電池用電極触媒をアノードに含有する燃料電池セル（実施例２３−６７）、本発明に係る燃料電池用電極触媒をカソードに含有する燃料電池セル（実施例２３−６８）、及び、本発明に係る燃料電池用電極触媒をアノードおよびカソードに含有する燃料電池セル（実施例２３−６９）を製造し、その性能を評価した。結果を表６に示す。【０１６０】
なお、化学式（１３９）で表される分子性金属錯体は、M. A. Reynolds, T. B. Rauchfuss and S. R. Wilson, Organometallics, 2003, 22, 1619-1625を参考に合成した。【０１６１】
〔実施例２４〕
化学式（１４０）で表される分子性金属錯体を用いた以外は実施例１と同様にして、本発明に係る燃料電池用電極触媒をアノードに含有する燃料電池セル（実施例２４−７０）、本発明に係る燃料電池用電極触媒をカソードに含有する燃料電池セル（実施例２４−７１）、及び、本発明に係る燃料電池用電極触媒をアノードおよびカソードに含有する燃料電池セル（実施例２４−７２）を製造し、その性能を評価した。結果を表６に示す。【０１６２】
なお、化学式（１４０）で表される分子性金属錯体は、D. Sellmann, R. Prakash, F. W. Heinemann, M. Moll and M. Klimowicz, Angew. Chem., Int. Ed., 2004, 43, 1877-1880を参考に合成した。【０１６３】
【表６】
0005401545.tif 000024
【０１６４】
〔実施例２５〕
化学式（１４１）で表される分子性金属錯体を用いた以外は実施例１と同様にして、本発明に係る燃料電池用電極触媒をアノードに含有する燃料電池セル（実施例２５−７３）、本発明に係る燃料電池用電極触媒をカソードに含有する燃料電池セル（実施例２５−７４）、及び、本発明に係る燃料電池用電極触媒をアノードおよびカソードに含有する燃料電池セル（実施例２５−７５）を製造し、その性能を評価した。結果を表７に示す。【０１６５】
なお、化学式（１４１）で表される分子性金属錯体は、D. Sellmann, R. Prakash, F. W. Heinemann, M. Moll and M. Klimowicz, Angew. Chem., Int. Ed., 2004, 43, 1877-1880を参考に合成した。【０１６６】
〔実施例２６〕
化学式（１４２）で表される分子性金属錯体を用いた以外は実施例１と同様にして、本発明に係る燃料電池用電極触媒をアノードに含有する燃料電池セル（実施例２６−７６）、本発明に係る燃料電池用電極触媒をカソードに含有する燃料電池セル（実施例２６−７７）、及び、本発明に係る燃料電池用電極触媒をアノードおよびカソードに含有する燃料電池セル（実施例２６−７８）を製造し、その性能を評価した。結果を表７に示す。【０１６７】
なお、化学式（１４２）で表される分子性金属錯体は、R. C. Linck, R. J. Pafford and T. B. Rauchfuss, J. Am. Chem. Soc., 2001, 123, 8856-8857を参考に合成した。【０１６８】
〔実施例２７〕
化学式（１４３）で表される分子性金属錯体を用いた以外は実施例１と同様にして、本発明に係る燃料電池用電極触媒をアノードに含有する燃料電池セル（実施例２７−７９）、本発明に係る燃料電池用電極触媒をカソードに含有する燃料電池セル（実施例２７−８０）、及び、本発明に係る燃料電池用電極触媒をアノードおよびカソードに含有する燃料電池セル（実施例２７−８１）を製造し、その性能を評価した。結果を表７に示す。【０１６９】
なお、化学式（１４３）で表される分子性金属錯体は、R. C. Linck, R. J. Pafford and T. B. Rauchfuss, J. Am. Chem. Soc., 2001, 123, 8856-8857を参考に合成した。【０１７０】
〔実施例２８〕
化学式（１４４）で表される分子性金属錯体を用いた以外は実施例１と同様にして、本発明に係る燃料電池用電極触媒をアノードに含有する燃料電池セル（実施例２８−８２）、本発明に係る燃料電池用電極触媒をカソードに含有する燃料電池セル（実施例２８−８３）、及び、本発明に係る燃料電池用電極触媒をアノードおよびカソードに含有する燃料電池セル（実施例２８−８４）を製造し、その性能を評価した。結果を表７に示す。【０１７１】
なお、化学式（１４４）で表される分子性金属錯体は、L. L. Lopez, P. Bernatis, J. Birnbaum, R. C. Haltiwanger and M. R. DuBois, Organometallics, 1992, 11, 2424-2435を参考に合成した。【０１７２】
【表７】
0005401545.tif 000025
【０１７３】
〔実施例２９〕
化学式（１４５）で表される分子性金属錯体を用いた以外は実施例１と同様にして、本発明に係る燃料電池用電極触媒をアノードに含有する燃料電池セル（実施例２９−８５）、本発明に係る燃料電池用電極触媒をカソードに含有する燃料電池セル（実施例２９−８６）、及び、本発明に係る燃料電池用電極触媒をアノードおよびカソードに含有する燃料電池セル（実施例２９−８７）を製造し、その性能を評価した。結果を表８に示す。【０１７４】
なお、化学式（１４５）で表される分子性金属錯体は、L. L. Lopez, P. Bernatis, J. Birnbaum, R. C. Haltiwanger and M. R. DuBois, Organometallics, 1992, 11, 2424-2435を参考に合成した。【０１７５】
〔実施例３０〕
化学式（１４６）で表される分子性金属錯体を用いた以外は実施例１と同様にして、本発明に係る燃料電池用電極触媒をアノードに含有する燃料電池セル（実施例３０−８８）、本発明に係る燃料電池用電極触媒をカソードに含有する燃料電池セル（実施例３０−８９）、及び、本発明に係る燃料電池用電極触媒をアノードおよびカソードに含有する燃料電池セル（実施例３０−９０）を製造し、その性能を評価した。結果を表８に示す。【０１７６】
なお、化学式（１４６）で表される分子性金属錯体は、(a) C. Bianchini, C. Mealli, A. Meli and M. Sabat, Inorg. Chem., 1986, 25, 4617-4618; (b) A. Ienco, M. J. Calhorda, J. Reinhold, F. Reineri, C. Bianchini, M. Peruzzini, F. Vizza and C. Mealli, J. Am. Chem. Soc., 2004, 126, 11954-11965を参考に合成した。【０１７７】
〔実施例３１〕
化学式（１４７）で表される分子性金属錯体を用いた以外は実施例１と同様にして、本発明に係る燃料電池用電極触媒をアノードに含有する燃料電池セル（実施例３１−９１）、本発明に係る燃料電池用電極触媒をカソードに含有する燃料電池セル（実施例３１−９２）、及び、本発明に係る燃料電池用電極触媒をアノードおよびカソードに含有する燃料電池セル（実施例３１−９３）を製造し、その性能を評価した。結果を表８に示す。【０１７８】
なお、化学式（１４７）で表される分子性金属錯体は、(a) C. Bianchini, C. Mealli, A. Meli and M. Sabat, Inorg. Chem., 1986, 25, 4617-4618; (b) A. Ienco, M. J. Calhorda, J. Reinhold, F. Reineri, C. Bianchini, M. Peruzzini, F. Vizza and C. Mealli, J. Am. Chem. Soc., 2004, 126, 11954-11965を参考に合成した。【０１７９】
〔実施例３２〕
化学式（１４８）で表される分子性金属錯体を用いた以外は実施例１と同様にして、本発明に係る燃料電池用電極触媒をアノードに含有する燃料電池セル（実施例３２−９４）、本発明に係る燃料電池用電極触媒をカソードに含有する燃料電池セル（実施例３２−９５）、及び、本発明に係る燃料電池用電極触媒をアノードおよびカソードに含有する燃料電池セル（実施例３２−９６）を製造し、その性能を評価した。結果を表８に示す。【０１８０】
なお、化学式（１４８）で表される分子性金属錯体は、S. Ogo, H. Nakai and Y. Watanabe, J. Am. Chem. Soc., 2002, 124, 597-601を参考に合成した。【０１８１】
【表８】
0005401545.tif 000026
【０１８２】
〔実施例３３〕
化学式（１４９）で表される分子性金属錯体を用いた以外は実施例１と同様にして、本発明に係る燃料電池用電極触媒をアノードに含有する燃料電池セル（実施例３３−９７）、本発明に係る燃料電池用電極触媒をカソードに含有する燃料電池セル（実施例３３−９８）、及び、本発明に係る燃料電池用電極触媒をアノードおよびカソードに含有する燃料電池セル（実施例３３−９９）を製造し、その性能を評価した。結果を表９に示す。【０１８３】
なお、化学式（１４９）で表される分子性金属錯体は、S. Ogo, H. Nakai and Y. Watanabe, J. Am. Chem. Soc., 2002, 124, 597-601を参考に合成した。【０１８４】
〔実施例３４〕
化学式（１５０）で表される分子性金属錯体を用いた以外は実施例１と同様にして、本発明に係る燃料電池用電極触媒をアノードに含有する燃料電池セル（実施例３４−１００）、本発明に係る燃料電池用電極触媒をカソードに含有する燃料電池セル（実施例３４−１０１）、及び、本発明に係る燃料電池用電極触媒をアノードおよびカソードに含有する燃料電池セル（実施例３４−１０２）を製造し、その性能を評価した。結果を表９に示す。【０１８５】
なお、化学式（１５０）で表される分子性金属錯体は、S. Ogo, T. Suzuki, S. Nomura, K. Asakura and K. Isobe, J. Cluster Science 1995, 6, 421-436を参考に合成した。【０１８６】
〔実施例３５〕
化学式（１５１）で表される分子性金属錯体を用いた以外は実施例１と同様にして、本発明に係る燃料電池用電極触媒をアノードに含有する燃料電池セル（実施例３５−１０３）、本発明に係る燃料電池用電極触媒をカソードに含有する燃料電池セル（実施例３５−１０４）、及び、本発明に係る燃料電池用電極触媒をアノードおよびカソードに含有する燃料電池セル（実施例３５−１０５）を製造し、その性能を評価した。結果を表９に示す。【０１８７】
なお、化学式（１５１）で表される分子性金属錯体は、L. Vieille-Petit, G. Suss-Fink, B. Therrien, T. R. Ward, H. Stoeckli-Evans, G. Labat, L. Karmazin-Brelot, A. Neels, T. Burgi, R. G. Finke and C. M. Hagen, Organometallics, 2005, 24, 6104-6119を参考に合成した。【０１８８】
【表９】
0005401545.tif 000027
【０１８９】
〔実施例３６〕
＜本発明の燃料電池用電極触媒が溶液状態で塗工されたカーボンクロスの作製＞
化学式（１１７）で表される分子性金属錯体１０ｍｇを、溶液状態で５ｃｍ２のカーボンクロス（E-TEK社製）に均一に塗工した。具体的には、分子性金属錯体を１００ｍｇのナフィオン（登録商標）溶液に溶解し、カーボンクロスに塗工した。【０１９０】
なお、化学式（１１７）で表される分子性金属錯体は、実施例１と同様の方法で合成した。【０１９１】
＜実施例３６−１０６：本発明に係る燃料電池用電極触媒をアノードに含有する燃料電池セルの製造＞
高分子膜（ナフィオン（登録商標）NRE212、デュポン社製）を、水素極（アノード）側を分子性金属錯体が溶液状態で塗工されたカーボンクロスで、酸素極（カソード）側を白金カーボンTEC10V50E（田中貴金属工業（株）製）が塗工されたカーボンクロスで挟み、膜電極接合体（ＭＥＡ）を作製した。この膜電極接合体を燃料電池セル（東陽テクニカ社製）に組み込んで燃料電池セルを作製した。このとき分子性金属錯体が溶液状態で塗工された面及び白金が塗工された面が高分子膜を挟んで対向するようにした。製造した燃料電池セルに水素と酸素を通じ、起電力の測定を行った。結果を表１０に示す。【０１９２】
なお、製造した燃料電池セルでは、水素極（アノード）及び酸素極（カソード）において、バルカン（Ｃａｂｏｔ社製）及びアイオノマーとしてのナフィオン（登録商標）を含有させた。具体的には、分子性金属錯体１０ｍｇと、バルカン６０ｍｇとを、ナフィオン（登録商標）溶液（Nafion perfluorinated ion-exchange resin, 5 wt% soln in lower aliphatic alcohols/H２O mix（商品名）、Aldrich社製）１００ｍｇに加え、超音波振動機により分散し、その溶液をカーボンクロスに塗工した。また、白金カーボンも同様にしてカーボンクロスに塗工した。【０１９３】
＜実施例３６−１０７：本発明に係る燃料電池用電極触媒をカソードに含有する燃料電池セルの製造＞
高分子膜（ナフィオン（登録商標）NRE212、デュポン社製）を、水素極側を白金カーボンTEC10V50E（田中貴金属工業（株）製）が塗工されたカーボンクロスで、酸素極側を分子性金属錯体が溶液状態で塗工されたカーボンクロスで挟み、膜電極接合体（ＭＥＡ）を作製した。この膜電極接合体を燃料電池セル（東陽テクニカ社製）に組み込んで燃料電池セルを作製した。このとき分子性金属錯体が溶液状態で塗工された面及び白金が塗工された面が高分子膜を挟んで対向するようにした。製造した燃料電池セルに水素と酸素を通じ、起電力の測定を行った。結果を表１０に示す。【０１９４】
なお、製造した燃料電池セルでは、水素極（アノード）及び酸素極（カソード）において、バルカン（Ｃａｂｏｔ社製）及びアイオノマーとしてのナフィオン（登録商標）を含有させた。具体的には、分子性金属錯体１０ｍｇと、バルカン６０ｍｇとを、ナフィオン（登録商標）溶液（Nafion perfluorinated ion-exchange resin, 5 wt% soln in lower aliphatic alcohols/H２O mix（商品名）、Aldrich社製）１００ｍｇに加え、超音波振動機により分散し、その溶液をカーボンクロスに塗工した。また、白金カーボンも同様にしてカーボンクロスに塗工した。さらに、水素極においては、導電性高分子としてポリピロールを使用し、非特許文献２を参考にポリピロールをバルカンに担持させている。【０１９５】
＜実施例３６−１０８：本発明に係る燃料電池用電極触媒をアノード及びカソードに含有する燃料電池セルの製造＞
高分子膜（ナフィオン（登録商標）NRE212、デュポン社製）を、両側から分子性金属錯体が溶液状態で塗工されたカーボンクロスで挟み、膜電極接合体（ＭＥＡ）を作製した。この膜電極接合体を燃料電池セル（東陽テクニカ社製）に組み込んで燃料電池セルを作製した。このとき分子性金属錯体が溶液状態で塗工された面が高分子膜を挟んで対向するようにした。製造した燃料電池セルに水素と酸素を通じ、起電力の測定を行った。結果を表１０に示す。【０１９６】
なお、製造した燃料電池セルでは、水素極（アノード）及び酸素極（カソード）において、バルカン（Ｃａｂｏｔ社製）及びアイオノマーとしてのナフィオン（登録商標）を含有させた。具体的には、分子性金属錯体１０ｍｇと、バルカン６０ｍｇとを、ナフィオン（登録商標）溶液（Nafion perfluorinated ion-exchange resin, 5 wt% soln in lower aliphatic alcohols/H２O mix（商品名）、Aldrich社製）１００ｍｇに加え、超音波振動機により分散し、その溶液をカーボンクロスに塗工した。なお、水素極においては、導電性高分子としてポリピロールを使用し、非特許文献２を参考にポリピロールをバルカンに担持させている。【０１９７】
実施例１〜３５では、分子性金属錯体をナフィオン溶液に分散させ、カーボンクロスに塗工後減圧乾燥し、固体状態で電極触媒として機能させている。一方、実施例３６〜５８では、分子性金属錯体を溶液状態でカーボンクロスに塗工しており、減圧乾燥は行っていない。これは、上記分子性金属錯体を溶液状態で電極触媒として機能させることを目的としたためであり、分子性金属錯体を一旦乾燥して固体状態にすると、再度水に溶解させることが難しいことを考慮したためである。【０１９８】
〔実施例３７〕
化学式（１１８）で表される分子性金属錯体を用いた以外は実施例３６と同様にして、本発明に係る燃料電池用電極触媒をアノードに含有する燃料電池セル（実施例３７−１０９）、本発明に係る燃料電池用電極触媒をカソードに含有する燃料電池セル（実施例３７−１１０）、及び、本発明に係る燃料電池用電極触媒をアノードおよびカソードに含有する燃料電池セル（実施例３７−１１１）を製造し、その性能を評価した。結果を表１０に示す。【０１９９】
なお、化学式（１１８）で表される分子性金属錯体は、実施例２と同様の方法によって合成した。【０２００】
〔実施例３８〕
化学式（１１９）で表される分子性金属錯体を用いた以外は実施例３６と同様にして、本発明に係る燃料電池用電極触媒をアノードに含有する燃料電池セル（実施例３８−１１２）、本発明に係る燃料電池用電極触媒をカソードに含有する燃料電池セル（実施例３８−１１３）、及び、本発明に係る燃料電池用電極触媒をアノードおよびカソードに含有する燃料電池セル（実施例３８−１１４）を製造し、その性能を評価した。結果を表１０に示す。【０２０１】
なお、化学式（１１９）で表される分子性金属錯体は、実施例３と同様の方法によって合成した。【０２０２】
〔実施例３９〕
化学式（１２０）で表される分子性金属錯体を用いた以外は実施例３６と同様にして、本発明に係る燃料電池用電極触媒をアノードに含有する燃料電池セル（実施例３９−１１５）、本発明に係る燃料電池用電極触媒をカソードに含有する燃料電池セル（実施例３９−１１６）、及び、本発明に係る燃料電池用電極触媒をアノードおよびカソードに含有する燃料電池セル（実施例３９−１１７）を製造し、その性能を評価した。結果を表１０に示す。【０２０３】
なお、化学式（１２０）で表される分子性金属錯体は、実施例４と同様の方法によって合成した。【０２０４】
【表１０】
0005401545.tif 000028
【０２０５】
〔実施例４０〕
化学式（１２１）で表される分子性金属錯体を用いた以外は実施例３６と同様にして、本発明に係る燃料電池用電極触媒をアノードに含有する燃料電池セル（実施例４０−１１８）、本発明に係る燃料電池用電極触媒をカソードに含有する燃料電池セル（実施例４０−１１９）、及び、本発明に係る燃料電池用電極触媒をアノードおよびカソードに含有する燃料電池セル（実施例４０−１２０）を製造し、その性能を評価した。結果を表１１に示す。【０２０６】
なお、化学式（１２１）で表される分子性金属錯体は、実施例５と同様の方法によって合成した。【０２０７】
〔実施例４１〕
化学式（１２２）で表される分子性金属錯体を用いた以外は実施例３６と同様にして、本発明に係る燃料電池用電極触媒をアノードに含有する燃料電池セル（実施例４１−１２１）、本発明に係る燃料電池用電極触媒をカソードに含有する燃料電池セル（実施例４１−１２２）、及び、本発明に係る燃料電池用電極触媒をアノードおよびカソードに含有する燃料電池セル（実施例４１−１２３）を製造し、その性能を評価した。結果を表１１に示す。【０２０８】
なお、化学式（１２２）で表される分子性金属錯体は、実施例６と同様の方法によって合成した。【０２０９】
〔実施例４２〕
化学式（１２３）で表される分子性金属錯体を用いた以外は実施例３６と同様にして、本発明に係る燃料電池用電極触媒をアノードに含有する燃料電池セル（実施例４２−１１２４）、本発明に係る燃料電池用電極触媒をカソードに含有する燃料電池セル（実施例４３−１２５）、及び、本発明に係る燃料電池用電極触媒をアノードおよびカソードに含有する燃料電池セル（実施例４２−１２６）を製造し、その性能を評価した。結果を表１１に示す。【０２１０】
なお、化学式（１２３）で表される分子性金属錯体は、実施例７と同様の方法によって合成した。【０２１１】
〔実施例４３〕
化学式（１２４）で表される分子性金属錯体を用いた以外は実施例３６と同様にして、本発明に係る燃料電池用電極触媒をアノードに含有する燃料電池セル（実施例４３−１２７）、本発明に係る燃料電池用電極触媒をカソードに含有する燃料電池セル（実施例４３−１２８）、及び、本発明に係る燃料電池用電極触媒をアノードおよびカソードに含有する燃料電池セル（実施例４３−１２９）を製造し、その性能を評価した。結果を表１１に示す。【０２１２】
なお、化学式（１２４）で表される分子性金属錯体は、実施例８と同様の方法によって合成した。【０２１３】
【表１１】
0005401545.tif 000029
【０２１４】
〔実施例４４〕
化学式（１２５）で表される分子性金属錯体を用いた以外は実施例３６と同様にして、本発明に係る燃料電池用電極触媒をアノードに含有する燃料電池セル（実施例４４−１３０）、本発明に係る燃料電池用電極触媒をカソードに含有する燃料電池セル（実施例４４−１３１）、及び、本発明に係る燃料電池用電極触媒をアノードおよびカソードに含有する燃料電池セル（実施例４４−１３２）を製造し、その性能を評価した。結果を表１２に示す。【０２１５】
なお、化学式（１２５）で表される分子性金属錯体は、実施例９と同様の方法によって合成した。【０２１６】
〔実施例４５〕
化学式（１２６）で表される分子性金属錯体を用いた以外は実施例３６と同様にして、本発明に係る燃料電池用電極触媒をアノードに含有する燃料電池セル（実施例４５−１３３）、本発明に係る燃料電池用電極触媒をカソードに含有する燃料電池セル（実施例４５−１３４）、及び、本発明に係る燃料電池用電極触媒をアノードおよびカソードに含有する燃料電池セル（実施例４５−１３５）を製造し、その性能を評価した。結果を表１２に示す。【０２１７】
なお、化学式（１２６）で表される分子性金属錯体は、実施例１０と同様の方法によって合成した。【０２１８】
〔実施例４６〕
化学式（１２７）で表される分子性金属錯体を用いた以外は実施例３６と同様にして、本発明に係る燃料電池用電極触媒をアノードに含有する燃料電池セル（実施例４６−１３６）、本発明に係る燃料電池用電極触媒をカソードに含有する燃料電池セル（実施例４６−１３７）、及び、本発明に係る燃料電池用電極触媒をアノードおよびカソードに含有する燃料電池セル（実施例４６−１３８）を製造し、その性能を評価した。結果を表１２に示す。【０２１９】
なお、化学式（１２７）で表される分子性金属錯体は、実施例１１と同様の方法によって合成した。【０２２０】
〔実施例４７〕
化学式（１２８）で表される分子性金属錯体を用いた以外は実施例３６と同様にして、本発明に係る燃料電池用電極触媒をアノードに含有する燃料電池セル（実施例４７−１３９）、本発明に係る燃料電池用電極触媒をカソードに含有する燃料電池セル（実施例４７−１４０）、及び、本発明に係る燃料電池用電極触媒をアノードおよびカソードに含有する燃料電池セル（実施例４７−１４１）を製造し、その性能を評価した。結果を表１２に示す。【０２２１】
なお、化学式（１２８）で表される分子性金属錯体は、実施例１２と同様の方法によって合成した。【０２２２】
【表１２】
0005401545.tif 000030
【０２２３】
〔実施例４８〕
化学式（１２９）で表される分子性金属錯体を用いた以外は実施例３６と同様にして、本発明に係る燃料電池用電極触媒をアノードに含有する燃料電池セル（実施例４８−１４２）、本発明に係る燃料電池用電極触媒をカソードに含有する燃料電池セル（実施例４８−１４３）、及び、本発明に係る燃料電池用電極触媒をアノードおよびカソードに含有する燃料電池セル（実施例４８−１４４）を製造し、その性能を評価した。結果を表１３に示す。【０２２４】
なお、化学式（１２９）で表される分子性金属錯体は、実施例１３と同様の方法によって合成した。【０２２５】
〔実施例４９〕
化学式（１３０）で表される分子性金属錯体を用いた以外は実施例３６と同様にして、本発明に係る燃料電池用電極触媒をアノードに含有する燃料電池セル（実施例４９−１４５）、本発明に係る燃料電池用電極触媒をカソードに含有する燃料電池セル（実施例４９−１４６）、及び、本発明に係る燃料電池用電極触媒をアノードおよびカソードに含有する燃料電池セル（実施例４９−１４７）を製造し、その性能を評価した。結果を表１３に示す。【０２２６】
なお、化学式（１３０）で表される分子性金属錯体は、実施例１４と同様の方法によって合成した。【０２２７】
〔実施例５０〕
化学式（１３１）で表される分子性金属錯体を用いた以外は実施例３６と同様にして、本発明に係る燃料電池用電極触媒をアノードに含有する燃料電池セル（実施例５０−１４８）、本発明に係る燃料電池用電極触媒をカソードに含有する燃料電池セル（実施例５０−１４９）、及び、本発明に係る燃料電池用電極触媒をアノードおよびカソードに含有する燃料電池セル（実施例５０−１５０）を製造し、その性能を評価した。結果を表１３に示す。【０２２８】
なお、化学式（１３１）で表される分子性金属錯体は、実施例１５と同様の方法によって合成した。
〔実施例５１〕
化学式（１３２）で表される分子性金属錯体を用いた以外は実施例３６と同様にして、本発明に係る燃料電池用電極触媒をアノードに含有する燃料電池セル（実施例５１−１５１）、本発明に係る燃料電池用電極触媒をカソードに含有する燃料電池セル（実施例５１−１５２）、及び、本発明に係る燃料電池用電極触媒をアノードおよびカソードに含有する燃料電池セル（実施例５１−１５３）を製造し、その性能を評価した。結果を表１３に示す。【０２２９】
なお、化学式（１３２）で表される分子性金属錯体は、実施例１６と同様の方法によって合成した。【０２３０】
【表１３】
0005401545.tif 000031
【０２３１】
〔実施例５２〕
化学式（１３３）で表される分子性金属錯体を用いた以外は実施例３６と同様にして、本発明に係る燃料電池用電極触媒をアノードに含有する燃料電池セル（実施例５２−１５４）、本発明に係る燃料電池用電極触媒をカソードに含有する燃料電池セル（実施例５２−１５５）、及び、本発明に係る燃料電池用電極触媒をアノードおよびカソードに含有する燃料電池セル（実施例５２−１５６）を製造し、その性能を評価した。結果を表１４に示す。【０２３２】
なお、化学式（１３３）で表される分子性金属錯体は、実施例１７と同様の方法によって合成した。【０２３３】
〔実施例５３〕
化学式（１３４）で表される分子性金属錯体を用いた以外は実施例３６と同様にして、本発明に係る燃料電池用電極触媒をアノードに含有する燃料電池セル（実施例５３−１５７）、本発明に係る燃料電池用電極触媒をカソードに含有する燃料電池セル（実施例５３−１５８）、及び、本発明に係る燃料電池用電極触媒をアノードおよびカソードに含有する燃料電池セル（実施例５３−１５９）を製造し、その性能を評価した。結果を表１４に示す。【０２３４】
なお、化学式（１３４）で表される分子性金属錯体は、実施例１８と同様の方法によって合成した。【０２３５】
〔実施例５４〕
化学式（１３５）で表される分子性金属錯体を用いた以外は実施例３６と同様にして、本発明に係る燃料電池用電極触媒をアノードに含有する燃料電池セル（実施例５４−１６０）、本発明に係る燃料電池用電極触媒をカソードに含有する燃料電池セル（実施例５４−１６１）、及び、本発明に係る燃料電池用電極触媒をアノードおよびカソードに含有する燃料電池セル（実施例５４−１６２）を製造し、その性能を評価した。結果を表１４に示す。【０２３６】
なお、化学式（１３５）で表される分子性金属錯体は、実施例１９と同様の方法によって合成した。【０２３７】
〔実施例５５〕
化学式（１３６）で表される分子性金属錯体を用いた以外は実施例３６と同様にして、本発明に係る燃料電池用電極触媒をアノードに含有する燃料電池セル（実施例５５−１６３）、本発明に係る燃料電池用電極触媒をカソードに含有する燃料電池セル（実施例５５−１６４）、及び、本発明に係る燃料電池用電極触媒をアノードおよびカソードに含有する燃料電池セル（実施例５５−１６５）を製造し、その性能を評価した。結果を表１４に示す。【０２３８】
なお、化学式（１３６）で表される分子性金属錯体は、実施例２０と同様の方法によって合成した。【０２３９】
【表１４】
0005401545.tif 000032
【０２４０】
〔実施例５６〕
化学式（１３７）で表される分子性金属錯体を用いた以外は実施例３６と同様にして、本発明に係る燃料電池用電極触媒をアノードに含有する燃料電池セル（実施例５６−１６６）、本発明に係る燃料電池用電極触媒をカソードに含有する燃料電池セル（実施例５６−１６７）、及び、本発明に係る燃料電池用電極触媒をアノードおよびカソードに含有する燃料電池セル（実施例５６−１６８）を製造し、その性能を評価した。結果を表１５に示す。【０２４１】
なお、化学式（１３７）で表される分子性金属錯体は、実施例２１と同様の方法によって合成した。【０２４２】
〔実施例５７〕
化学式（１３８）で表される分子性金属錯体を用いた以外は実施例３６と同様にして、本発明に係る燃料電池用電極触媒をアノードに含有する燃料電池セル（実施例５７−１６９）、本発明に係る燃料電池用電極触媒をカソードに含有する燃料電池セル（実施例５７−１７０）、及び、本発明に係る燃料電池用電極触媒をアノードおよびカソードに含有する燃料電池セル（実施例５７−１７１）を製造し、その性能を評価した。結果を表１５に示す。【０２４３】
なお、化学式（１３８）で表される分子性金属錯体は、実施例２２と同様の方法によって合成した。【０２４４】
〔実施例５８〕
化学式（１３９）で表される分子性金属錯体を用いた以外は実施例３６と同様にして、本発明に係る燃料電池用電極触媒をアノードに含有する燃料電池セル（実施例５８−１７２）、本発明に係る燃料電池用電極触媒をカソードに含有する燃料電池セル（実施例５８−１７３）、及び、本発明に係る燃料電池用電極触媒をアノードおよびカソードに含有する燃料電池セル（実施例５８−１７４）を製造し、その性能を評価した。結果を表１５に示す。【０２４５】
なお、化学式（１３９）で表される分子性金属錯体は、実施例２３と同様の方法によって合成した。【０２４６】
表１〜６、１０〜１４に示すように、分子性金属錯体の起電力は、固体状態と、溶液状態とで差異が見られる場合があった。中でも、化学式（１３１）、（１３３）〜（１３８）で表される分子性金属錯体は、溶液状態で用いることにより、固体状態で用いたときよりも起電力が顕著に向上した。これは、固体状態の分子性金属錯体と、溶液状態の分子性金属錯体との性質の違いに起因すると考えられる。そのため、固体状態の方が高い機能を発現する分子性金属錯体と、溶液状態の方が高い機能を発現する分子性金属錯体とが見られたものと考えられる。
〔実施例５９〕
燃料電池内の水素極（アノード）において、化学式（１３１）で表される分子性金属錯体は水と重水素との同位体交換反応を起こすことを確認した。実施例５０−１４８、実施例５０−１５０に示した燃料電池を評価する際、アノード側を加湿する水としてＤ２Ｏを、水素ガスとしてＨ２を使用し、アノード側の排ガスの分析をガスクロマトグラフィーにより行った。その結果、化学式（１３１）で表される分子性金属錯体（１０ｍｇ）に対し、５倍量のＤ２ガスを検出した。【０２４７】
また、アノード側を加湿する水としてＨ２Ｏを、水素ガスとしてＤ２ガスを使用し、アノード側の排ガスの分析をガスクロマトグラフィーにより行った。その結果、化学式（１３１）で表される分子性金属錯体（１０ｍｇ）に対し、５倍量のＨ２ガスを検出した。ガスクロマトグラフィーによる分析は B. Kure, T. Matsumoto, K. Ichikawa, S. Fukuzumi, Y. Higuchi, T. Yagi, S. Ogo, Dalton Trans., 2008, 4747-4755 を参考に行った。【０２４８】
上記同位体交換反応の測定の際、起電力の測定も行った。同位体交換反応が行われた場合も、起電力は、それぞれ実施例５０−１４８で測定した値および実施例５０−１５０で測定した値（表１３）と同じであった。
〔実施例６０〕
燃料電池内の水素極（アノード）において、化学式（１３２）で表される分子性金属錯体は水と重水素との同位体交換反応を起こすことを確認した。実施例５１−１５１、実施例５１−１５３に示した燃料電池を評価する際、アノード側を加湿する水としてＤ２Ｏを、水素ガスとしてＨ２を使用し、アノード側の排ガスの分析をガスクロマトグラフィーにより行った。その結果、化学式（１３２）で表される分子性金属錯体（１０ｍｇ）に対し、５倍量のＤ２ガスを検出した。【０２４９】
また、アノード側を加湿する水としてＨ２Ｏを、水素ガスとしてＤ２ガスを使用し、アノード側の排ガスの分析をガスクロマトグラフィーにより行った。化学式（１３２）で表される分子性金属錯体（１０ｍｇ）に対し、５倍量のＨ２ガスを検出した。ガスクロマトグラフィーによる分析は B. Kure, T. Matsumoto, K. Ichikawa, S. Fukuzumi, Y. Higuchi, T. Yagi, S. Ogo, Dalton Trans., 2008, 4747-4755 を参考に行った。【０２５０】
上記同位体交換反応の測定の際、起電力の測定も行った。同位体交換反応が行われた場合も、起電力は、それぞれ実施例５１−１５１で測定した値および実施例５１−１５３で測定した値（表１３）と同じであった。
〔実施例６１〕
燃料電池内の水素極（アノード）において、化学式（１３３）で表される分子性金属錯体は水と重水素との同位体交換反応を起こすことを確認した。実施例５２−１５４、実施例５２−１５６で記される燃料電池を評価する際、アノード側を加湿する水としてＤ２Ｏを、水素ガスとしてＨ２を使用し、アノード側の排ガスの分析をガスクロマトグラフィーにより行った。化学式（１３３）で表される分子性金属錯体（１０ｍｇ）に対し、５倍量のＤ２ガスを検出した。【０２５１】
また、アノード側を加湿する水としてＨ２Ｏを、水素ガスとしてＤ２ガスを使用し、アノード側の排ガスの分析をガスクロマトグラフィーにより行った。化学式（１３３）で表される分子性金属錯体（１０ｍｇ）に対し、５倍量のＨ２ガスを検出した。ガスクロマトグラフィーによる分析は B. Kure, T. Matsumoto, K. Ichikawa, S. Fukuzumi, Y. Higuchi, T. Yagi, S. Ogo, Dalton Trans., 2008, 4747-4755 を参考に行った。【０２５２】
上記同位体交換反応の測定の際、起電力の測定も行った。同位体交換反応が行われた場合も、起電力は、それぞれ実施例５２−１５４で測定した値および実施例５２−１５６で測定した値（表１４）と同じであった。【０２５３】
〔参考例〕
アノードの電極触媒及びカソードの電極触媒としての機能を調べるために、アノード及びカソードに白金カーボン（田中貴金属工業（株）製）が塗工されたカーボンクロスを用い起電力の測定を行った。【０２５４】
高分子膜（ナフィオン（登録商標）NRE212、デュポン社製）を、両側から白金カーボンTEC10V50E（田中貴金属工業（株）製）が塗工されたカーボンクロスで挟み、膜電極接合体（ＭＥＡ）を作製した。この膜電極接合体を燃料電池セル（東陽テクニカ社製）に組み込んで燃料電池セルを作製した。製造した燃料電池セルに水素と酸素を通じ、起電力の測定を行った。結果を表１５（参−１７５）に示す。【０２５５】
なお、製造した燃料電池セルでは、水素極（アノード）及び酸素極（カソード）において、バルカン（Ｃａｂｏｔ社製）及びアイオノマーとしてのナフィオン（登録商標）を含有させた。具体的には、白金カーボン１０ｍｇと、バルカン６０ｍｇとを、ナフィオン（登録商標）溶液（Nafion perfluorinated ion-exchange resin, 5 wt% soln in lower aliphatic alcohols/H２O mix（商品名）、Aldrich社製）１００ｍｇに加え、超音波振動機により分散し、その溶液をカーボンクロスに塗工した。【０２５６】
【表１５】
0005401545.tif 000033
【産業上の利用可能性】
【０２５７】
本発明にかかる燃料電池用電極触媒は、白金単体や白金合金に代わる安価、かつ、触媒能力の制御が容易にできる燃料電池用電極触媒である。したがって、本発明に係る燃料電池用電極触媒およびこれを用いた燃料電池用電極、燃料電池、及び、発電方法は、これらを用いた電気自動車、家庭用電源、可搬型電源等に応用することができ、非常に有用である。